(57)【特許請求の範囲】
【請求項１】
４−クロロ−４’−ヒドロキシベンゾフェノンとジフェニルスルホンとを含む液体を減圧下で蒸留することで４−クロロ−４’−ヒドロキシベンゾフェノンを精製するステップ（ａ）と、次に、精製した４−クロロ−４’−ヒドロキシベンゾフェノンと化学量論的に余剰な少なくとも１種のアルカリ金属塩基との反応によって４−クロロ−４’−ヒドロキシベンゾフェノンのアルカリ金属化合物を製造するステップ（ｂ）と、次に、製造した前記４−クロロ−４’−ヒドロキシベンゾフェノンのアルカリ金属化合物を、真空処理、スプレ−ドライ又は芳香族塩素系溶媒を用いた共沸蒸留によって脱水するステップ（ｃ）と、次に、脱水した前記４−クロロ−４’−ヒドロキシベンゾフェノンのアルカリ金属化合物からポリエーテルケトンを重合するステップ（ｄ）、を有し、前記少なくとも１種のアルカリ金属塩基が、水酸化ナトリウム、炭酸ナトリウム又は重炭酸ナトリウムであることを特徴とするポリエーテルケトンの製造方法。
【請求項２】
前記重合を、重合反応塊の特有粘度が０．９ｄｌ／ｇより大きくなるまで継続して行うことを特徴とする請求項１記載のポリエーテルケトンの製造方法。
【請求項３】
前記重合を、温度が３０５から３２０℃の条件にて遂行することを特徴とする請求項１または２記載のポリエーテルケトンの製造方法。
【請求項４】
前記重合を、少なくとも１つの反応容器によるバッチ処理、又は少なくとも２つの反応容器を連結した連続的処理により行うことを特徴とする請求項３記載のポリエーテルケトンの製造方法。
【発明の詳細な説明】
【技術分野】
【０００１】
本発明は、モノマーでありフェノラートであるポリエーテルケトンの製造方法に関するものである。
【背景技術】
【０００２】
ポリエーテルケトン（ＰＥＫ）とポリエーテルエーテルケトン（ＰＥＥＫ）は、結晶性芳香族の高耐熱性樹脂である。ＰＥＫやＰＥＥＫは、従前の耐熱性樹脂をはるかに超える特性を持つ高機能エンジニアリングプラスチックであり、優れた加工性とユニ−クな特性を合わせ持っている。これらポリマーは、非常に高い温度に達したり非常に高い温度で連続稼動させたりする自動車や航空機などの工業部品に使用される。これらポリマーは、自動車ボンネット下の部品、ヘッドランプ反射器、航空機のエクステリア、航空機部品、絶縁ワイヤ−、絶縁ケ−ブル、工業ライニング、熱交換器等に用いられている。
【０００３】
ＰＥＫとＰＥＥＫとはその構造や特性が類似している。しかし、ＰＥＫはＰＥＥＫに比べて高い機械特性を有するだけでなく、優れた耐熱性や耐薬品性を有する。
【０００４】
ＰＥＫはその優れた特性にもかかわらず、高価であることから工業用のＰＥＫはＰＥＥＫに比べて生産が限定される。それ故、経済的にＰＥＫを得ることが市場から要求されており、研究課題となっている。
【発明の開示】
【発明が解決しようとする課題】
【０００５】
多くの文献にＰＥＫの合成方法が掲載されているが、我々の調査によれば、従前の方法は経済的に実行可能な製造方法ではなかった。ＰＥＫの製造方法としては、大別すると求電子置換反応法によるものと求核置換反応法によるものとがある。求電子置換反応法では高腐食性のプロトン酸又はルイス酸を用いており、その反応選択性のために満足なパラ置換が得られず、オルト置換物質の生成により熱安定性が低くなるという問題点を有する。
【０００６】
いっぽう求核置換反応法によれば、高重合度のポリマーを得ることができる。例えば、Ｐｏｌｙｍｅｒ  １９８１，ｖｏｌ．２２，１０９６頁（非特許文献１）には、４，４’−ジフルオロジフェニルケトンと、温度が３３５℃でのジフェニルスルホン溶媒（ＤＰＳＯ2）中にある４，４’−ジヒドロキシジフェニルケトンのカリウム塩との反応によるＰＥＫ調合の記述がある。この求核置換反応法では、高価なジヒドロキシ化合物に加えて高価なジフルオロ化合物を使用する。そして、ジフェニルスルホン溶媒中の４，４−ジフルオロジフェニルケトンのジカリウム塩の溶解度が低いため反応速度が限られてしまう。さらにカルボニル基では、４，４’−ジフルオロジフェニルケトンのジカリウム塩の求核置換反応が減じてしまう。
【０００７】
上記引用文献（非特許文献１）は、シングルモノマー、すなわち４−フルオロ−４’ −ヒドロキシジフェニルケトンを用いたポリマーの重合を説明している。しかしながら本発明者らは、芳香族フッ素のオルト陽子を分離し、カルボアニオン生成によって、求核置換反応法によるポリマーの分岐を見出したのである。
【０００８】
Ｍａｃｒｏｍｏｌｅｃｕｌｅｓ，１９９１，ｖｏｌ．２４，３８３８頁（非特許文献２）には、４，４’−ジクロロベンゾフェノンと煙霧シリカ中の炭酸ナトリウムと銅触媒からＰＥＫを調合するとの記述がある。この方法は、廉価な材料を使用しているが、余剰な非反応性触媒をその後の生成物から分離することが困難であり、工業上の実施可能性がないものである。
【０００９】
ジフルオロベンゾフェノンとジヒドロキシベンゾフェノンの反応によるＰＥＫの製造に関するコスト上の問題点を克服するものとして、ＵＳ４，７１１，９４５（特許文献１）では、４−クロロ−４’−ヒドロキシベンゾフェノンを使用するとの記述がある。しかしながら、このモノマーを使用すると満足なポリマーが依然として得られないという問題点が経験上知られている。それ故、上記特許文献１では、銅化合物を反応促進のために使用して高い高分子量のポリマーを得る方法を示唆している。しかしながら、最終ポリマー中の微量な銅が高温での製造工程のポリマーの促進を低下させることが知られており（Ｊｏｕｒｎａｌ  ｏｆ  Ｐｏｌｙｍｅｒ  Ｓｃｉｅｎｃｅ，ＰａｒｔＣ；Ｐｏｌｙｍｅｒ  Ｌｅｔｔｅｒｓ，ｖｏｌ．２４，６４−６４４（１９８６））、前記ポリマーからの完全な分離が困難である。
【００１０】
日本国の特開平５−１７８９８３号公報（特許文献２）には、重合反応塊（ポリマー）の特有粘度（ｉｎｈｅｒｅｎｔ  ｖｉｓｃｏｓｉｔｙ）を０．９２ ｄｌ／ｇとするために、４−クロロ−４’−ヒドロキシベンゾフェノンの重合反応の間、重合反応塊に対する重量比で１５ ｗｔ／％の硫酸ナトリウムを使用することが記述されている。しかしながら、この方法では、製造工程の期間中ずっと取り除かれなければならない余計な反応物質がある。
【００１１】
日本国の特開平５−１７８９８４号公報（特許文献３）には、４−クロロ−４’−ヒドロキシベンゾフェノンの重合での最小分岐のため、モル比で１から３モル％のリン酸カリウムを使用することが記述されている。しかしながら、この方法で彼らが得たポリマーは、特有粘度が０．７４ ｄｌ／ｇに過ぎない。
【００１２】
欧州特許３４４６８８号公報（特許文献４）には、いかなる触媒／非反応性物質も使用しない４−クロロ−４’−ヒドロキシベンゾフェノンの重合の説明があり、好ましい塩基は水酸化カリウムとされている。しかしながらこの方法は、温度が３２０℃における反応時間が１２から１４時間と長い上に、この方法で彼らが得たポリマーは、その特有粘度が０．８８ｄｌ／ｇしかない。そして、重合反応の温度が３００℃を超える条件での長時間の加熱が、副次的な反応物質を伴うことが知られている。
【００１３】
【非特許文献１】Ｐｏｌｙｍｅｒ  １９８１，ｖｏｌ．２２，１０９６頁
【非特許文献２】Ｍａｃｒｏｍｏｌｅｃｕｌｅｓ，１９９１，ｖｏｌ．２４，３８３８頁
【特許文献１】米国特許４，７１１，９４５号公報
【特許文献２】特開平５−１７８９８３号公報
【特許文献３】特開平５−１７８９８４号公報
【特許文献４】欧州特許３４４６８８号公報
【００１４】
そこで本発明の目的は、高い特有粘度を有し優れた力学特性と熱安定性を有するポリエーテルケトン（ＰＥＫ）の改良された工業的な製造方法を提供することにある。
【課題を解決するための手段】
【００１５】
本明細書記載の発明の４−クロロ−４’−ヒドロキシベンゾフェノンのアルカリ金属化合物の製造方法は、４−クロロ−４’−ヒドロキシベンゾフェノンとジフェニルスルホンとを含む液体を減圧下で蒸留することで４−クロロ−４’−ヒドロキシベンゾフェノンを精製するステップ（ａ）と、次に、精製した４−クロロ−４’−ヒドロキシベンゾフェノンと化学量論的に余剰な少なくとも１種のアルカリ金属塩基との反応によって４−クロロ−４’−ヒドロキシベンゾフェノンのアルカリ金属化合物を製造するステップ（ｂ）、を有し、前記少なくとも１種のアルカリ金属塩基が、水酸化ナトリウム、炭酸ナトリウム又は重炭酸ナトリウムであることを特徴とする。
本発明のポリエーテルケトンの製造方法は、４−クロロ−４’−ヒドロキシベンゾフェノンとジフェニルスルホンとを含む液体を減圧下で蒸留することで４−クロロ−４’−ヒドロキシベンゾフェノンを精製するステップ（ａ）と、次に、精製した４−クロロ−４’−ヒドロキシベンゾフェノンと化学量論的に余剰な少なくとも１種のアルカリ金属塩基との反応によって４−クロロ−４’−ヒドロキシベンゾフェノンのアルカリ金属化合物を製造するステップ（ｂ）と、次に、製造した前記４−クロロ−４’−ヒドロキシベンゾフェノンのアルカリ金属化合物を、真空処理、スプレ−ドライ又は芳香族塩素系溶媒を用いた共沸蒸留によって脱水するステップ（ｃ）と、次に、脱水した前記４−クロロ−４’−ヒドロキシベンゾフェノンのアルカリ金属化合物からポリエーテルケトンを重合するステップ（ｄ）、を有し、前記少なくとも１種のアルカリ金属塩基が、水酸化ナトリウム、炭酸ナトリウム又は重炭酸ナトリウムであることを特徴とする。
本発明は、前記少なくとも１種のアルカリ金属塩基が、水酸化ナトリウム、炭酸ナトリウム又は重炭酸ナトリウムであることを特徴とする。
本発明は、前記重合を、重合反応塊の特有粘度が０．９ｄｌ／ｇより大きくなるまで継続して行うことを特徴とする。
本発明は、前記重合を、温度が３０５から３２０℃の条件にて遂行することを特徴とする。
本発明は、前記重合を、少なくとも１つの反応容器によるバッチ処理、又は少なくとも２つの反応容器を連結した連続的処理により行うことを特徴とする。
【００１６】
本発明の狙いは、短時間でのモノマーの製造を達成することである。本発明者らの研究の結果、４−クロロ−４’−ヒドロキシベンゾフェノンの遅い重合の原因が、４−クロロ−４’−ヒドロキシベンゾフェノン中の不純物の析出にあることが判明した。すなわち、多量の結晶性物質を用いない限りにおいては、従来の結晶性物質を用いた溶媒では、早い重合の反応を得ることは難しいことが判明した。このため、従来は経済的ではない製法となっていた。そして、この課題を解決する方法として、ジフェニルスルホンを用いた共蒸留による、より手際のよいモノマーの精製方法が見出されたのである。そして本発明者らは、モノマーの純度を高くするための試作を行い、さらに高い重合濃度の精製されたモノマーを得たのである。本発明者らの研究の結果、温度が３００から３２０℃の範囲にて効果的な重合ができ、重合反応時間が１から３時間で完全な重合ができ、重合反応塊の特有粘度が０．９ ｄｌ／ｇより大きく、早期に重合反応塊の特有粘度が１．０ ｄｌ／ｇより大きいものが得られるという全ての要求仕様を満たすポリエーテルケトンの製造方法が見出されたのである。
【００１７】
本発明は、前記蒸留圧力を５ｍｍＨｇよりも低くすることが好ましい。本発明は、前記４−クロロ−４’−ヒドロキシベンゾフェノンとジフェニルスルホンとを含む液体から蒸留する４−クロロ−４’−ヒドロキシベンゾフェノンとジフェニルスルホンとの重量比を１：２から１：５の間とすることが好ましく、また、当該重量比を１：２．６とすることがより好ましい。本発明は、前記精製した４−クロロ−４’−ヒドロキシベンゾフェノンと反応させる化学量論的に余剰な少なくとも１種のアルカリ金属塩基が、精製した４−クロロ−４’−ヒドロキシベンゾフェノンと同じアルカリ金属原子を有する塩基であるか、又は精製した４−クロロ−４’−ヒドロキシベンゾフェノンと異なるアルカリ金属原子を有する２種の塩基の組み合わせによるものであることが好ましい。本発明は、前記アルカリ金属塩基を、水酸化ナトリウム、炭酸ナトリウム又は重炭酸ナトリウムからなる群から選択することが好ましい。本発明は、前記水酸化ナトリウムが４−クロロ−４’−ヒドロキシベンゾフェノンを精製するときに化学量論的な平衡を図る反応をさせるものであり、前記炭酸ナトリウム又は重炭酸ナトリウムが化学量論的な不足分を調整する余剰の塩基として供されるものであることが好ましい。本発明は、前記共沸蒸留による脱水を、圧力が２５から４００トルの減圧下で温度が１５０℃を超えた条件にて行うことが好ましい。
【発明の効果】
【００２１】
本発明者らの研究の結果、ジフェニルスルホンを用いた共蒸留による、より手際のよいモノマーの精製方法が見出された。本発明者らの研究の結果、４−クロロ−４’−ヒドロキシベンゾフェノンの重合反応速度やポリマーの諸特性が、４−クロロ−４’−ヒドロキシベンゾフェノンのアルカリ金属化合物に強く依存することが見出された。本発明者らの研究の結果、前記重合反応塊のｐＨを９から１１の範囲に保つと、重合がスムーズとなり、その後のエンドキャッピングも有用なものとなることが判明した。
【００２２】
以下に詳細を説明する本発明の製造方法によって、４−クロロ−４’−ヒドロキシベンゾフェノンの継続的な重合を達成することが可能である。この継続的な重合によって、これまで量が不足しているため高価であったポリマーを多量に製造すること、つまり実用的に作り出すことが可能となり、実質的な製造コストの低減と工業利用のため多量に製造することが可能となる。したがって、これら本発明により、高い特有粘度を有し優れた力学特性と熱安定性を有するポリエーテルケトン（ＰＥＫ）の改良された工業的な製造方法が実現する。
【発明を実施するための最良の形態】
【００２３】
以下、本発明の製造方法の詳細を説明する。
【００２４】
（化合物の構造式）
４−クロロ−４’−ヒドロキシベンゾフェノンは、単にＣＨＢＰと表示されることがある。４−クロロ−４’−ヒドロキシベンゾフェノン（ＣＨＢＰ）の構造式を（化Ｉ）に示す。
【００２５】
【化Ｉ】
0005667744.tif 000002
【００２６】
本発明では、４−クロロ−４’−ヒドロキシベンゾフェノン（ＣＨＢＰ）のフェノラート金属を調合する製造方法を提供する。ＣＨＢＰのフェノラート金属の構造式を（化II）に示す。
【００２７】
【化ＩＩ】
0005667744.tif 000003
【００２８】
本発明では、高重合度で優れた耐熱性と力学的性質を有する芳香族ポリエーテルケトン（ＰＥＫ）の製造方法を提供する。芳香族ポリエーテルケトン（ＰＥＫ）の構造式を（化III）に示す。
【００２９】
【化ＩＩＩ】
0005667744.tif 000004
【００３０】
（モノマーの精製工程）
アルカリ金属化合物（化II）の重合が不活発であることが上述の刊行物に記載されているが、本発明者らの研究によって、４−クロロ−４’−ヒドロキシベンゾフェノン（化II）のアルカリ金属化合物の遅い重合の原因が、４−クロロ−４’−ヒドロキシベンゾフェノン（化Ｉ）中の不純物の析出にあることが判明した。すなわち、多量の結晶性物質を用いない限りにおいては、従来の結晶性物質を用いた溶媒では、早い重合の反応を得ることは難しい。このため、従来は経済的ではない製法となっていた。そして、この課題を解決する方法として、モノマーの直接的な蒸留か、又はジフェニルスルホンのような相溶性溶媒を用いた共蒸留による、より手際のよいモノマーの精製方法が見出されたのである。そして本発明者らは、モノマーの純度を高くするための試作を行い、さらに高い重合濃度の精製されたモノマーを得たのである。
【００３１】
本発明者らの研究の結果、真空下での蒸留によってモノマー精製の良策が示されているが、それは、これまで報告されていないものである。従来の４−クロロ−４’−ヒドロキシベンゾフェノン（ＣＨＢＰ）の製造においては、高分子量の不純物やアルミニウム塩等を有し、モノマーから分離することが困難である。いくつかの関連する化合物とそれらの混合物の物理的特性を第１表に示す。
【第１表】
【００３２】
0005667744.tif 000005
【００３３】
第１表によれば、熱に対する不安定性、高融点と高沸点がＣＨＢＰの蒸留工程での問題点であるかのようである。
【００３４】
しかしながら、本発明者らは、短時間接触蒸留法と特別な擦り取りをする表面凝縮機を用いることで、その蒸留工程を成功に導いた。熟練した操作方法で蒸留することによって精製されたＣＨＢＰの沸点と融点との温度差は僅差である。従来の結晶化の方法を経たモノマーの構成と比較すると、本実施例で蒸留された物質は重合工程で調和のとれた優れた挙動を示し、より良いポリマー特性が得られた。
【００３５】
熟練した操作方法で蒸留するという困難性を克服するため、ＣＨＢＰとそれと近い沸点化合物を共蒸留する試みがなされた。減圧蒸留が試されて、ＣＨＢＰよりも低沸点でありその低沸点で熱安定性がある有効な相溶性溶媒が見出された。ＣＨＢＰとそれと近い沸点化合物との共蒸留は、好ましくは圧力を５ｍｍＨｇよりも減圧して行い、さらに好ましくは圧力を３から１ｍｍＨｇで行い、工業的には圧力を約２．５ｍｍＨｇで行う。ジフェニルスルホン（ＤＰＳＯ2）が重合のための溶媒として好適である理由は、ＤＰＳＯ2がＣＨＢＰとの共蒸留のための十分好ましい化合物であることが実験によって、判明しているからである。さらに、ジフェニルスルホン（ＤＰＳＯ2）は非常に熱安定性があるため、モノマー重合のためには非常に好ましい溶媒である。
【００３６】
共蒸留の溶媒としては、４−クロロ−４’−ヒドロキシベンゾフェノンの沸点に近い沸点であり、かつ、４−クロロ−４’−ヒドロキシベンゾフェノンの融点よりも低い融点で非常に熱安定性がある化合物が選択される。共蒸留のために選択される溶媒としては、溶媒からモノマーを分離するためにだけ用いられるものではなく、直接的に重合反応に供するものであることが好ましい。これは、共蒸留の溶媒が後工程の重合のための溶媒と互換性があることで、所望の特性を有するポリマーを製造することを意味する。４−クロロ−４’−ヒドロキシベンゾフェノンのモノマーの蒸留に有効な量、かつ、後工程の重合に有効な量の、溶媒が添加される。溶媒の量は、蒸留や後工程の重合において、製法の経済性に悪影響を与えないような量とすべきである。これらすべての制約にかなう好ましい溶媒としては、僅かな数の溶媒だけが合致する。商業上入手できて使用できる溶媒としては、ジフェニレンスルホン（ＤＰＳＯ2）、ベンゾフェノン、ジクロロベンゾフェノンが挙げられる。しかしながら、ベンゾフェノンとジクロロベンゾフェノンは、共蒸留の工程や重合のための工程において、ジフェニレンスルホン（ＤＰＳＯ2）ほどには良好なものではなかった。
【００３７】
ＣＨＢＰと ＤＰＳＯ2を重量比で１：２.６の割合で混合した混合物は、その融点が１１５℃に下がり、重合に最適な化合物となる。この結果は、ＣＨＢＰ単独での蒸留の高融点という技術課題の解決となる。本発明者らの実験では、ＣＨＢＰとＤＰＳＯ2の混合物の蒸留温度がそれぞれの成分毎の温度よりも低い温度であることを示しており（上記第１表を参照）、蒸留工程がスムーズに行われることを示している。これは、ＣＨＢＰとＤＰＳＯ2の共沸混合物の構成に起因するものであると考えられる。ＣＨＢＰとＤＰＳＯ2との重量比は、１：２から１：５の割合である。
【００３８】
そして本発明者らは、モノマーの純度を高くするための試作を行い、さらに高い重合濃度の精製されたモノマーを得たのである。本発明者らの研究の結果、温度が３００から３２０℃の範囲にて効果的な重合ができ、重合反応時間が１から３時間で完全な重合ができ、重合反応塊の特有粘度が０．９ ｄｌ／ｇより大きく、早期に重合反応塊の特有粘度が１．０ ｄｌ／ｇより大きいものが得られるという全ての要求仕様を満たすポリエーテルケトンの製造方法が見出された。
【００３９】
そして本発明者らは、４−クロロ−４’−ヒドロキシベンゾフェノンの重合反応速度が、ポリマーである４−クロロ−４’−ヒドロキシ−ベンゾフェノンのアルカリ金属化合物の調合に強く依存することを見出し、ポリマーの諸特性が上記アルカリ金属化合物の調合に強く依存することを見出した。
【００４０】
（フェノラートの製造工程）
フェノラートの構造式を（化II）に示す。
【００４１】
【化ＩＩ】
0005667744.tif 000006
【００４２】
フェノラート（化II）の符号Ｍは、ＣＨＢＰ（化Ｉ）と同じアルカリ金属原子か、又はＣＨＢＰ（化Ｉ）と異なるアルカリ金属原子からなる２種の塩基の組み合わせによる反応よって準備されるものであり、化学量論的な余剰として反応する。前記少なくとも１つのアルカリ金属塩基を、水酸化ナトリウム、水酸化カリウム、水酸化リチウム、炭酸ナトリウム、炭酸カリウム、重炭酸ナトリウム、重炭酸カリウムからなる群から選択する。
【００４３】
さらに限定的には前記少なくとも１つのアルカリ金属塩基を、水酸化ナトリウム、炭酸ナトリウム、重炭酸ナトリウムからなる群から選択する。これらの塩基は、フェノール基よりも大きな塩基として、化学量論的な平衡のため使用される。そしてこれらの塩基は、ＣＨＢＰ（化Ｉ）と化学量論的な平衡になるように前段階の反応が行われ、及び／又は、ＣＨＢＰ（化Ｉ）との化学量論的な不足分を調整するときに、余剰の塩基として供される。
【００４４】
上述の刊行物（上記特許文献４、３、２）では、カリウム水酸化物が重合にとって好ましい塩基であるとの記述があるが、本発明者らの研究結果は上述の刊行物（上記特許文献４、３、２）の記述に反している。本発明者らの研究結果では、水酸化ナトリウム単体、炭酸ナトリウム単体、又は、水酸化ナトリウムと炭酸ナトリウムの２種混合が重合にとって好ましい塩基である。つまり水酸化ナトリウムがＣＨＢＰ（化Ｉ）と化学量論的な平衡を図る反応をさせるときに、炭酸ナトリウムが余剰の塩基として供することができるという結果を一貫して得ている。したがって、水酸化ナトリウムと炭酸ナトリウムの２種混合の使用が最も好ましい。
【００４５】
本発明者らの研究の結果、温度が３００から３２０℃の範囲にて効果的な重合ができ、重合反応時間が１から３時間で完全な重合ができ、重合反応塊の特有粘度が０．９ ｄｌ／ｇより大きく、早期に重合反応塊の特有粘度が１．０ ｄｌ／ｇより大きいものが得られるという全ての要求仕様を満たすポリエーテルケトンの製造方法が見出されたのである。本発明によれば、アルカリ金属化合物によって、優れた耐熱性、流動性、及び力学的特性等を有するポリマーＰＥＫが製造できる。
【００４６】
アルカリ金属化合物は、水溶液のようなメタノール溶液のような形態となることが容易である。しかしながらポリマーの重合後は、重合前の結晶化水溶液としての様々な水溶液をも含むため、化合物から取り除かれるべき水分やアルコールのようなＯＨ基を含む化合物の影響を受ける。したがって、フェノラート（化II）から水分を完全に取り除くことが、高温での反応上昇速度を高め、フェノラートと高分子量形成の妨げとなる物質との化学量論的な反応による塩素の加水分解を防止するために重要である。水分のほとんどはアルカリ金属化合物から蒸留され取り除かれる。最終トレースを分離するには、重合段階の期間中ずっと、真空とすることがしばしば必要となる。
【００４７】
ＣＨＢＰのアルカリ金属化合物は、適切な溶媒にアルカリ金属水酸化物を入れた溶液に、ＣＨＢＰを入れて溶解させることよって容易に作製できる。適切な溶媒としては、水、メタノール、又はメタノールと水とを重量比で９０：１０にて混合した混合液が挙げられる。ＣＨＢＰの量とアルカリ金属水酸化物の量は、１モルのＣＨＢＰに対して、最大１モルの水酸化物、より好ましくは最大０．９９モルの水酸化物となるように注意深く調合される。余剰の塩基としては、炭酸塩又は重炭酸塩が添加される。余剰の塩基は、好ましくはＣＨＢＰのアルカリ金属化合物に対するモル比で１から７％の範囲とし、さらに好ましくはモル比で１から５％の範囲とし、とりわけ好ましくはモル比で２から３％の範囲とする。ＣＨＢＰのアルカリ金属化合物は、アルカリ金属水酸化物と炭酸塩とＣＨＢＰとを溶媒に入れた混合物を、ＣＨＢＰが溶解されるまで攪拌し、その後、蒸留等によって溶媒を蒸発させて製造する。
【００４８】
溶媒を分離してＣＨＢＰのアルカリ金属化合物を得る他の方法としては、スプレードライ、薄膜ドライヤー等の方法が挙げられる。得られたＣＨＢＰのアルカリ金属化合物（化II）は、水和構成となると推察する。水和化合物は、真空下でのアルカリ金属化合物の加熱により脱水可能であり、又、ＣＨＢＰのアルカリ金属化合物とジフェニルスルホンとのスラリーを加熱することにより脱水可能であり、温度が１５０℃を超える温度、好ましくは２００℃を超える温度であり、好ましくは弱い真空下、すなわち２５から４００トルの真空下で脱水可能である。脱水によって、すべての水分が取り除かれた後、ＣＨＢＰのアルカリ金属化合物は、その温度を重合温度に上昇させることができる。
【００４９】
ＣＨＢＰのアルカリ金属化合物の水溶液から水分を分離する他の方法としては、水と共沸混合の構成を採り得る有機溶媒との共沸蒸留がある。水と共沸混合の構成を採り得る有機溶媒によって、後工程の重合に影響を及ぼさないように水分を取り去ることができる。本発明者らの研究によれば、クロロベンゼン、ジクロロベンゼンやトリクロロベンゼンといった非活性化高分子の芳香族溶媒塩素が最適溶媒であり、水分を取り去ることができるが後工程の重合に影響を及ぼすトルエン、キシレン、トリメチルベンゼンその他芳香族アルカリに代表される活性芳香族溶媒よりも効果的な溶媒であることが判明した。
【００５０】
（ポリエーテルケトンとなる重合工程）
重合反応は、以下に詳細を説明するが、適切な溶媒と高められた温度とによって達成されたものである。ジフェニルスルホンは、熱安定性があるだけでなく、高められた温度でのポリマーであるＰＥＫの溶解度も良好であり、好ましい溶媒である。好ましくは１モルのＣＨＢＰのアルカリ金属化合物に対して質量が４００ｇから２０００ｇの範囲でジフェニルスルホンが添加され、より好ましくは１モルのＣＨＢＰのアルカリ金属化合物に対して質量が５００ｇから１０００ｇの範囲でジフェニルスルホンが添加される。
【００５１】
重合反応は、温度が２５０から３５０℃に高められた温度、より好ましくは２８０から３３０℃に高められた温度にて達成する。反応温度を高めれば、反応時間が短縮されるが製造物の分解のリスクや副次反応物生成のリスクを伴う。一方で、反応温度を低下させれば、反応時間が長くなるが製造物の分解のリスクが少なくなる。したがって、できるだけ低い反応温度を保つことが望まれる。他方、溶液中の重合物質の温度の取り扱いが重要となり、ジフェニルスルホン中で溶解されたＰＥＫでは、温度が３００℃を超える温度を保つことが要求される。ジフェニルスルホン中のＰＥＫの溶解度は、温度と共に上昇する。したがって好ましくは温度が３００から３３０℃の範囲で重合反応を達成し、より好ましくは温度が３０５から３２０℃で重合反応を達成する。
【００５２】
重合反応は、水分やアルコールのようなＯＨ基を含む化合物が本質的にない状態での重合の達成が非常に望ましい。これは、高温での反応上昇速度及び塩素やフェノラート基や高分子量形成の妨げとなる物質と重合反応塊との化学量論的な反応による塩素の加水分解を防止する。準備段階で、ＣＨＢＰのアルカリ金属化合物から大半の水分が蒸発されるが、一般に、最終トレースの分離には、重合段階の期間中ずっと、真空とすることが必要となる。水和化合物は、真空下でのＣＨＢＰのアルカリ金属化合物の加熱により脱水可能であり、又、ＣＨＢＰのアルカリ金属化合物とジフェニルスルホンとのスラリーを加熱することにより脱水可能であり、それは、温度が１５０℃を超える温度、好ましくは２００℃を超える温度であって、好ましくは弱い真空下、すなわち圧力が２５から４０トルの減圧下で脱水可能である。すべての水分が取り除かれた脱水後のＣＨＢＰのアルカリ金属化合物は、その温度を重合温度に上昇させることができる。
【００５３】
本発明者らの研究の結果、ＣＨＢＰのアルカリ金属化合物を用いた重合速度は、ジフルオロベンゾフェノンとジヒドロキシベンゾフェノンのアルカリ金属化合物から得られた重合速度よりも十分速いことが判明した。この結果は、アリールフッ化物の反応速度が、芳香族の求核置換におけるアリール塩化物の反応速度よりも非常に速いことからは総じて予期しないものであった。ＣＨＢＰのアルカリ金属化合物を用いた重合反応物とクロロフェノキシドとの高い反応速度の理由は、温度が３００℃を超える温度でのジフェニルスルホン中のクロロフェノキシドの完全な溶解度によるものである。反応速度は、反応度だけでなく反応種の選択に依存する。ビスフェノキシド（非特許文献１）の希薄な溶解度（０．１％）と比較すると、ＣＨＢＰのアルカリ金属化合物を用いた重合反応物とジフルオロベンゾフェノンとの反応は、ジフルオロベンゾフェノンとビスフェノキシドとを比較する場合のようにＣＨＰＢのアルカリ金属化合物を用いた重合反応物とクロロフェノキシドとのすべての上昇速度に導く反応度の低下を補うことよりもクロロフェノキシドの溶解度が完全であるためである。
【００５４】
フルオロフェノキシドは、ジフェニルスルホン中で完全に溶けるが、この方法によって作製されるポリマー中の分岐は、芳香族フッ素のオルト陽子を分離し、カルボアニオン生成によって得られたものである。クロロフェノキシドの場合は塩素の電気陰性度が非常に低いため、同じことは起こらない。
【００５５】
ＣＨＢＰのアルカリ金属化合物を用いた重合は、不活性雰囲気中、すなわち、アルゴン又は窒素中にて達成されることが好ましい。
【００５６】
本発明は、前記重合を、反応容器によるバッチ処理、又は少なくとも反応容器を連結させた連続的処理により行う。いずれか一方の反応容器は、ナトリウム塩化物のようなアルカリ金属ハロゲン化合物中の反応温度にて、腐食の傾向がないステンレスからなるか、又は、チタニウムで作製されるか裏打ちされたもの、ニッケルかニッケル合金、ハステロイＣ（登録商標）、ハステロイＢ（登録商標）、モネル（登録商標）又はインコネル（登録商標）からなることが好ましい。ＳＳ，ＳＳ３０４，ＳＳ３１６，ＳＳ３１６Ｌなどの標準ステンレスは、アルカリ金属ハロゲン化合物による激しい腐食を受けるため好ましくない。実際、ＳＳ３０４やＳＳ３１６容器中の重合反応物質は、金属触媒による副次反応物によって架橋結合とゲル化を導く。異なる材料構成（“ＭＯＣ”）での腐食速度を第２表に示す。
【第２表】
【００５７】
0005667744.tif 000007
【００５８】
第２表によれば、反応容器として好ましい材料構成は、番号５のハステロイＣ（登録商標）である。
【００５９】
最終重合反応にて反応性フェノキシドエンドグループを中和するために、少なくとも１つのメチル塩化物のような反応性単機能ハロゲン化合物か、又は４−フルオロベンゾフェノンのような反応性芳香族ハロゲン化合物がエンドキャッピング反応物質へと導かれる。
【００６０】
本発明者らの研究の結果、重合反応塊の水素イオン指数をアルカリ性であるｐＨ９から１１の範囲に保つことがより好ましいことが判明した。重合反応塊の水素イオン指数がアルカリ性であるｐＨ９から１１の範囲に保たれると、重合がスムーズとなり、その後のエンドキャッピングも有用なものとなる。しかしながら、重合反応塊のｐＨが９を下回ると、重合が不活発となって、ポリマーのエンドキャッピングが有用なものとはならず、ポリマー結果物の耐熱性が乏しいものとなる。重合反応塊のｐＨを９から１１の間に保つために、少なくとも１つの適切な緩衝剤が添加される。前記緩衝剤は、酸化マグネシウム、水酸化マグネシウム、酸化カルシウム、水酸化カルシウム、アルカリ金属炭酸塩、炭酸カルシウム、アルカリ金属アルミノ珪酸塩、ゼオライト、リン酸カリウム、リン酸水素カリウム、リン酸ナトリウム、リン酸水素ナトリウムからなる群から選択する。これら緩衝剤の混合物も使用できる。前記緩衝剤としては、アルカリ金属アルミノ珪酸塩、カリウムリン酸塩、ナトリウムリン酸塩、炭酸カリウム、炭酸ナトリウムの単体又は組み合わせが好ましい。
【００６１】
前記緩衝剤の総量は、重合反応塊に対する重量％比で０．５から５モルに調節し、さらに好ましくは、重量％比で１から３モルに調節する。
【００６２】
以下に説明する本発明の方法によって、４−クロロ−４’−ヒドロキシベンゾフェノンの継続的な重合を遂行することが可能である。既に実践使用されている２つのモノマーであるＰＥＥＫやＰＥＫを作製するための求核置換反応法としては、ＰＥＫではジフルオロベンゾフェノンとジヒドロキシ−ベンゾフェノンとの間のＡＡ型とＢＢ型との重合反応と呼ばれるものがあり、ＰＥＥＫではジフルオロベンゾフェノンとヒドロキノンとの間のＡＡ型とＢＢ型との重合反応と呼ばれるものがある。それら既存の反応物質は、２つのモノマーの組み合わせであり、２つのモノマーの化学量論的な反応に高分子量が依存することがよく知られている。しかし実際のところ、２つのモノマーの正確な化学量を保ち続けることは不可能である。そこで、ジハロベンゼノイド化合物が少し余剰に添加される。ジヒドロベンゾノイド化合物をジハロベンゼノイド化合物の代用で少し余剰に添加した結果物は、結果物としてのポリマーの熱安定性が乏しいものとなる。ＡＡ型とＢＢ型との重合反応の組み合わせにて、１つの反応物質が両方の重合反応物質の反応速度に影響する他の影響物質よりも余剰が多いと、重合度が成就する。この制約のために、ＡＡ型とＢＢ型との重合反応による継続的な重合の実践は非常に困難となっている。
【００６３】
しかしながら、モノマーのＡＢ型と呼ばれる４−クロロ−４’−ヒドロキシベンゾフェノンを用いた重合方法では、１つのハロゲンと半分のフェノールとの化学量論的な反応が正確に等価である。したがって、理論上も実際上も、安定した反応を保つだけでなく、非常に大きな高分子量を形成することが可能である。そして、重合システムの設計や重合システムを継続的に運用することが実際上、実行可能である。
【００６４】
本発明の詳細な実施例とその特性について、以下に説明する。ここで、本発明が以下の実施例に限定されるものではないことは、言うまでもない。
【００６５】
（実施例１）
質量が１００ｇの精製していないＣＨＢＰを使用し、不揮発性物質から分離してさらに真空蒸留して精製するために、フラスコを加熱するヒートオイルのサーミノール（登録商標）、外部の電気式加熱蒸気ライン、固形物掻き取り凝結器（擦り取りをする表面凝縮機）、固形物受容器によって装置が構成される。交互に配された蒸気ラインが、冷却された受容ポットに直接導かれ、製造物が溶けて分離されトレイに注型される。精製していない製造物は、少なくとも温度が２００℃で、フラスコの中の真空度が１から２ｍｍＨｇに減圧されたフラスコの中で溶けた。蒸気温度が２１０から２２５℃の範囲で、蒸留がなされた。蒸留は、約１時間かかった。蒸留物の質量が８６ｇであり、すなわち、８６％が回収され、その純度は、気−液クロマトグラフィーにて９９．５％であった。それは、高純度の白色物質であった。この製造物は、直接、重合に使用された。
【００６６】
（実施例２）
実施例１と同じ方法で得られた質量１００ｇの精製されたＣＨＢＰが、容積１０００ｍｌの蒸留フラスコの中で、質量２６０ｇの純粋なジフェニルスルホンと混合された。混合物質は、蒸気温度が１９２から２０５℃で、圧力が２ｍｍＨｇにて、溶かされて蒸留された。製造物は、ＣＨＢＰ自体よりも低い融点であり、ＣＨＢＰ自体よりも低い沸点であった。蒸留された製造物は、気−液クロマトグラフィーにて分析された。分析結果、質量９６ｇのＣＨＢＰがＤＰＳＯ２溶媒と一緒に蒸留されていた。蒸留残留物の質量が、蒸留の過程で質量３．５ｇまで低下した。蒸留された製造物と一緒に共蒸留されたＤＳＰＯ２は、重合に使用された。
【００６７】
（実施例３）
実施例２と同じ方法で得られた質量１１６．３ｇの蒸留された製造物が、ハステロイＣ（登録商標）で作製された重合反応容器の中で質量３００ｇのジフェニルスルホンと混合された。反応容器は、３インチの円筒容器にオイルヒーティングジャケットを取り付けた構成である。攪拌器はゲート型である。攪拌モータは、重合反応が形成される間のトルクを計測するためのセンサが取り付けられたものであり、混合反応物質の粘度レベルが示されるものである。熱電対は、反応容器の中の混合反応物質の現在の温度を計測するものである。そして、反応容器の窒素ガスパージング供給手段も作製された。
【００６８】
混合反応物である物質量が０．２６２５モルのＫ2ＣＯ3 （質量が３６．３０ｇのＫ2ＣＯ3）は、温度が１３５℃に加熱された２００メッシュのふるいを通過する。混合物質は、温度が２００℃に加熱され、窒素雰囲気中にて１時間保持され、脱水が促進される。そして温度が２５０℃まで上昇してから、その温度で１時間保持される。そして１．５時間以上かけて温度が３００℃まで上昇してから２時間保持される。そして１時間以上かけてさらに温度が３３０℃まで上昇してから、その温度で３時間保持され、混合反応物に要求される粘度が達成された。反応物質が分析され、ｐＨが６．７であった。ポリマーは、混合反応物に対して１モル％の４−フルオロベンゾフェノンを添加することでエンドキャッピングされ、０．５時間保持された。
【００６９】
そして、混合反応物が温度３００℃に冷却され、容量２リットルのクロロベンゼン溶媒が温度１３０℃にて攪拌されている別の容器に移し替えられた。混合物質塊はクロロベンゼンで還流され温度１３０℃にて濾過された。すべてのＤＰＳＯ2溶媒が濾過されるまで、上記の濾過工程が４、５回繰り返された。濾過された混合物質塊は、鉱物塩を取り除くために水で還流され、質量が９３ｇの固形物、つまり収率が９５％のＰＥＫポリマーを得るため乾燥された。純度９８％の硫酸（Ｈ2ＳＯ2）中に入れた含有量０．２５％の固形物は、その特有粘度が０．９２ｄｌ／ｇであった。しかしながら、実施例３で得られたポリマーを温度４００℃にて押し出したストランド状態は、黒っぽい色で、熱安定性に乏しく、強度も低かった。
【００７０】
（実施例４）
実施例４は、実施例３から得られたＰＥＫポリマーを分析した後、ＤＰＳＯ２に混ぜて、例外的にそれらの蒸留混合を繰り返した実験であった。実施例４では、バッチサイズは、物質量が０．５モル（質量が１１６．３ｇ）にＣＨＢＰが調製され、実施例３と同様のステップが継続された。
【００７１】
得られた製造物の質量は９４ｇ、すなわち収率が９６％である。純度９８％の硫酸（Ｈ2ＳＯ2）中に入れた含有率０．２０％の固形物は、その特有粘度が０．９３ｄｌ／ｇであった。
【００７２】
（実施例５）
質量１１９ｇの水が、質量２４４.２ｇ（物質量１．０５モル）のＣＨＢＰに加えられ、塊を攪拌している期間中ずっと、反応の最終形態となるまでＣＨＢＰが化学量論的な余剰を保つように、アボガドロ数が５ＮのＮａＯＨが容量２００ｍｌ（物質量１．０モル）で合計１０回、５時間以上に亘って入れられた。そして乾燥固形物の総量が８．９ｇとなるように、その反応生成物が濾過された。濾過された反応生成物を分析したところ、Ｎａ−ＣＨＢＰ（物質量０．９７５モル）と、ＣＨＢＰ（物質量０．０４２モル）が示された。そこで、上記濾過された反応生成物に、物質量０．０３２８モルのＮａＯＨを追加して、得られた液状結果物を再度分析したところ、それは遊離アルカリや遊離ＣＨＢＰがないものであり、Ｎａ−ＣＨＢＰの物質量が０．９６６モルであった。
【００７３】
上記の液状結果物が容積２リットルのハステロイＣ（登録商標）反応容器に移された。この結果物に、緩衝剤として物質量１モル％のＮａ２ＣＯ３と物質量１モル％のＮａ３ＰＯ４が加えられた。最初、上記結果物から水が大気圧にて蒸留されて取り除かれ、その後、モノクロロベンゼン（ＭＣＢ）を添加して共沸とし、最終の水分を取り除くためにディーン・スターク装置が使用された。すべての水分が取り除かれた後、モノクロロベンゼン（ＭＣＢ）が窒素雰囲気下にて蒸留されて取り除かれ、その間中ずっと、モル質量８００ｇ／モルのＤＰＳＯ2が入れられて温度が２００℃まで上昇した。そして、反応塊が温度２５０℃で０．５時間加熱され、４５分かけて圧力が１００ ｍｍＨｇに減じられ、１時間経過した後、窒素雰囲気下で真空が解除された。そして、反応塊が２時間以上かけて温度３０２℃まで加熱され、温度３００℃で２時間保たれて、温度が３１５℃に上昇して３．０時間保たれた。これは、重合反応塊の特有粘度を０．９４ｄｌ／ｇとするためである。反応塊は、メチル塩化物を添加することでエンドキャッピングされた。そのポリマーの特性を第３表に示す。
【第３表】
【００７４】
0005667744.tif 000008
【００７５】
第３表に示すポリマーを温度４００℃で押し出したストランド状態は、明るい色で、優れた熱安定性を持ち、強度も高かった。
【００７６】
（実施例６）
容量５００ｍｌのメタノールにアボガドロ数が０．９４Ｎの水酸化ナトリウム（ＮａＯＨ）を入れた含有量が０．９８ｍ／ｍのメタノール−水酸化ナトリウム溶液と、物質量１モルのＣＨＢＰとが、窒素雰囲気下で加えられた。その後、等量０．０４ｅｑ.の炭酸ナトリウム（Ｎａ２ＣＯ３）固形物と物質量０．０１モルのＫ３ＰＯ４（緩衝剤）が加えられ、その反応混合物が室温で３０分間攪拌された。そして単離Ｎａ−ＣＨＢＰとするために、窒素雰囲気下でメタノールが蒸留され取り除かれた。
【００７７】
窒素雰囲気下で流速５リットル／時間の流れで、物質量０．４８モルのＮａ−ＣＨＢＰとモル質量１０００ｇ／モルのＤＰＳＯ2が、容積１リットルのハステロイＣ（登録商標）反応容器に入れられ、温度が２５０℃に達してから３時間以上加熱し、そして、その温度が２時間保たれた。温度が２５０℃に達してから１時間保持するために圧力が１００ ｍｍＨｇに減じられた。窒素雰囲気下で真空が解除され、反応塊は１．５時間かけて温度３２０℃に加熱された。所望の粘度に達した後、反応塊がメチル塩化物との反応によってエンドキャッピングされた。そのポリマーの特性を第４表に示す。
【第４表】
【００７８】
0005667744.tif 000009
【００７９】
第４表に示すポリマーを温度４００℃で押し出したストランド状態は、明るい色で、優れた熱安定性を持ち、強度も高かった。
【００８０】
（実施例７）
容量５００ｍｌのメタノールにアボガドロ数が１．００３６Ｎの水酸化カリウム（ＫＯＨ）を入れた含有量が０．９５ｍ／ｍのメタノール−水酸化カリウム溶液と、物質量１モルのＣＨＢＰとが、窒素雰囲気下で加えられた。その後、等量０．０７ｅｑ.の炭酸カリウム（Ｋ２ＣＯ３）固形物と質量２．４ｇのゼオライトＭＳ４Ａ（緩衝剤の商品名）が加えられ、その反応混合物が室温で３０分間攪拌された。そして、単離Ｋ−ＣＨＢＰとするため、窒素雰囲気下でメタノールが蒸留され取り除かれた。
【００８１】
窒素雰囲気下で流速５リットル／時間の流れで、物質量０．３５モルのＫ−ＣＨＢＰとモル質量１０００ｇ／モルのＤＰＳＯ2が、容積１リットルのハステロイＣ（登録商標）反応容器に入れられ、温度が２５０℃に達してから３時間以上加熱し、そして、その温度が２時間保たれた。温度が２５０℃に達してから１時間保持するために圧力が１００ｍｍＨｇに減じられた。窒素雰囲気下で真空が解除され、反応塊は１時間かけて温度３０５℃に加熱された。所望の粘度に達した後、反応塊は、メチル塩化物との反応によってエンドキャッピングされた。そのポリマーの特性を第５表に示す。
【第５表】
【００８２】
0005667744.tif 000010
【００８３】
しかしながら、第５表に示すポリマーを温度４００℃にて押し出したストランド状態は、黒っぽい色で、熱安定性に乏しく、強度も良くなかった。
【００８４】
（実施例８）
質量５４０ｇ（２．３２１７モル）のＣＨＢＰが容量５００ｍｌのメタノールに入れてスラリーとされた。このスラリーが、容量１５００ｍｌのメタノールにアボガドロ数が１．４７０４Ｎの水酸化ナトリウム（ＮａＯＨ）を入れた含有量が０．９５ｍ／ｍのメタノール−水酸化ナトリウム溶液に加えられ、室温で３０分以上攪拌された。そしてこのスラリーが容量２００ｍｌのメタノールで洗浄され、室温で１５分間攪拌された。そして、モル等量が０．０．９ｅｑ.／モルに対応する質量９．５ｇの炭酸ナトリウム（Ｎａ２ＣＯ３）が、３モル％に対応する緩衝剤である質量４.９ｇのリン酸ナトリウム（Ｎａ３ＰＯ４）と一緒に加えられた。そして、単離Ｎａ−ＣＨＢＰとするため、窒素雰囲気下でメタノールが蒸留され取り除かれた。質量１０００ｇのＤＰＳＯ2が、２モルに対応する質量５０．９.２ｇのＮａ−ＣＨＢＰと共に、容積５リットルのハステロイＣ（登録商標）反応容器に充填された。質量１０００ｇのＤＰＳＯ２が加えられて、反応物質が１．７５時間で温度１５０℃に加熱され、さらに１．２５時間で温度２５０℃まで加熱され、温度２５０℃で２時間保持された。その後１時間保持するために圧力が１００ｍｍＨｇに減じられた。窒素を伴った真空が解除され、反応塊は１時間で温度３０５℃に加熱され、２.２５時間で温度が３１５から３２０℃に加熱され、温度が３１５から３２０℃に保持された。所望の粘度に達した後、反応塊がメチル塩化物との反応によってエンドキャッピングされた。そのポリマーの特性を第６表に示す。
【第６表】
【００８５】
0005667744.tif 000011
【００８６】
第６表に示すポリマーを温度４００℃で押し出したストランド状態は、明るい色で、優れた熱安定性を持ち、強度も高かった。
【００８７】
（実施例９）
質量１０００ｇのＤＰＳＯ２と、質量４６５ｇの蒸留されたＣＨＢＰと、緩衝剤として質量１０６ｇの炭酸ナトリウム（Ｎａ２ＣＯ３）と、緩衝剤として質量２．７６ｇの炭酸カリウム（Ｋ２ＣＯ３）が、窒素雰囲気下で、容積５リットルのハステロイＣ（登録商標）反応容器に充填された。すべての塊は、できるだけ攪拌され、ゆっくりと温度１００℃に加熱された。その後、４時間以上かけて温度１５０℃に昇温された。その後、２時間以上かけて温度が２５０℃に昇温され、２時間保持された。その後１時間保持するために圧力が１００ｍｍＨｇに減じられた。窒素を伴った真空が解除され、反応塊が１時間で温度３０５℃に加熱され、２時間で温度３００℃に加熱され、２時間以上かけて温度が３２０℃に昇温された。そのポリマーの特性を第７表に示す。
【第７表】
【００８８】
0005667744.tif 000012
【００８９】
第７表に示すポリマーを温度４００℃で押し出したストランド状態は、明るい色で、優れた熱安定性を持ち、強度も高かった。
【００９０】
（実施例１０）
溶けたＤＰＳＯ２（４００ｇ）とＮａ２ＣＯ３（１０８.１２ｇ）とＮａ３ＰＯ４（３．２８ｇ）が、窒素雰囲気下で、容積５リットルのハステロイＣ（登録商標）反応容器に充填され、ＤＰＳＯ２（７００ｇ）と、温度１６０℃で１時間以上攪拌された５リットルのＳＳ３１６供給反応容器から取り出され蒸留されたＣＨＢＰ（４６５．２ｇ）の混合物がゆっくりと加えられた。質量１００ｇのＤＰＳＯ２が、供給反応容器内で洗浄された。
【００９１】
反応塊は温度１６０℃で２時間保持され、１時間で温度２００℃に加熱され、温度が２００℃で１時間保持され、さらに１．５時間で温度２５０℃に加熱された。その後１時間保持するために圧力が１００ｍｍＨｇに減じられた。窒素を伴った真空が解除され、反応塊は２時間で温度３１５℃に加熱された。そのポリマーの特性を第８表に示す。
【第８表】
【００９２】
0005667744.tif 000013
【００９３】
第８表に示すポリマーを温度４００℃で押し出したストランド状態は、明るい色で、優れた熱安定性を持ち、強度も高かった。
【００９４】
（実施例１１）
容量５００ｍｌのメタノールにアボガドロ数が０．９４Ｎの水酸化ナトリウム（ＮａＯＨ）を入れた含有量が０．９８ｍ／ｍのメタノール−水酸化ナトリウム溶液と、物質量１モルのＣＨＢＰとが、窒素雰囲気下で加えられた。その後、等量０．０４ｅｑ.の炭酸ナトリウム（Ｎａ２ＣＯ３）固形物が加えられ、その反応塊が室温で３０分間攪拌された。
そして、単離Ｎａ−ＣＨＢＰとするために、窒素雰囲気下でメタノールが蒸留され取り除かれた。
【００９５】
質量２１０ｇのＤＰＳＯ2が、容積１リットルのハステロイＣ（登録商標）反応容器に充填され、反応容器中の酸素（Ｏ2）含有量が、窒素パージによって０％に減じた。反応塊が、攪拌しながら温度１５０℃に加熱され、１時間で温度３１５℃に加熱された。質量０．４８３ｇの炭酸カリウム（Ｋ2ＣＯ3）と質量８９．１ｇ（０．３５モル）の乾燥Ｎａ−ＣＨＢＰの混合物が同時に加えられ、反応塊が１時間保持された。その後、試料が取り出されて、特有粘度が分析された。そのポリマーの特性を第９表に示す。
【第９表】
【００９６】
0005667744.tif 000014
【００９７】
第９表に示すポリマーを温度４００℃で押し出したストランド状態は、明るい色で、優れた熱安定性を持ち、強度も高かった。
【００９８】
（継続的な重合システム）
継続的な重合システムについて、以下に説明する。
【００９９】
本発明の継続的な重合システムは、容積５リットルで連続攪拌するための管状のハステロイＣ（登録商標）反応容器を２つ連結し、続いて２００メッシュのニッケルフィルタからなる濾過機、続いて押し出し機、からなる。
【０１００】
（実施例１２）
窒素雰囲気下で温度が３１０℃に保たれ、圧力が５ｋｇ／ｃｍ２で攪拌される１番目のハステロイＣ（登録商標）反応容器に、単位時間当たりの輸送質量８９１ｇ／時間で乾燥Ｎａ−ＣＨＢＰが固体加熱スクリューミキサーを通って供給され、同時に単位時間当たりの輸送質量９ｇ／時間でゼオライトＭＳ４Ａ（緩衝剤の商品名）が固体加熱スクリューミキサーを通って供給され、同時に単位時間当たりの輸送質量２１００ｇ／時間で温度３３０℃に固体加熱したＤＰＳＯ２が供給された。 
【０１０１】
１番目の反応容器内での重合の後、温度３１５℃で単位時間当たりの輸送質量３０００ｇ／時間で、重合反応塊が、圧力４ｋｇ／ｃｍ2の塩化メチルガスを保持する２番目の反応容器に供給された。それと同時に、単位時間当たりの輸送質量１４００ｇ／時間で温度３１５℃に加熱され溶けたＤＰＳＯ２が２番目の反応容器に供給された。
【０１０２】
２番目の反応容器から、単位時間当たりの輸送質量４４００ｇ／時間で、エンドキャッピングした反応塊が塩化ナトリウム（ＮａＣｌ）を取り除くために濾過機を通過した。そして、濾過した反応塊は、温度が４００℃にてジフェニルスルホン溶媒が真空下で蒸留され取り除かれるように特別に設計された押し出し機を通過して、ポリマーＰＥＫのペレットが単位時間当たりの輸送質量６８０ｇ／時間で、押し出し機から押し出された。この押し出し機から得られたＰＥＫは、高い高分子量であり、優れた熱安定性を持つだけでなく、非常に強い機械特性を有していた。